(57)【特許請求の範囲】
【請求項１】
電池容器と、正極と、負極と、前記正極及び負極の間に配置されたセパレータと、前記電池容器内に充填された電解液とを備えたリチウムイオン二次電池であって、
前記電解液は、過充電条件下で電解重合により膜状の化合物を生成する過充電防止剤を含み、
前記セパレータと前記正極との間に配置され、生成した前記膜状の化合物を固定するシート状の密着層を有し、前記密着層は弱親水性もしくは両親媒性を示すことを特徴とするリチウムイオン二次電池。
【請求項２】
請求項１に記載されたリチウムイオン二次電池であって、
前記過充電防止剤は、化学式（１）または化学式（２）で表わされる化合物の重合体よりなることを特徴とするリチウムイオン二次電池。
Ｚ1−Ａ              …化学式（１）
Ｚ1−Ｘ−Ａ          …化学式（２）
（Ｚ1：重合性官能基、Ｘ：炭素数１以上２０以下の炭化水素基またはオキシアルキレン基、Ａ：芳香族官能基）
【請求項３】
請求項１に記載されたリチウムイオン二次電池であって、
前記密着層はセパレータ上に塗布されて形成された層であることを特徴とするリチウムイオン二次電池。
【請求項４】
請求項１に記載されたリチウムイオン二次電池であって、
前記密着層は、前記正極と前記セパレータとの間に配置されていることを特徴とするリチウムイオン二次電池。
【請求項５】
請求項１に記載されたリチウムイオン二次電池であって、
前記密着層は両親媒性物質を含むことを特徴とするリチウムイオン二次電池。
【請求項６】
請求項１に記載されたリチウムイオン二次電池であって、
前記密着層は弱親水性の物質を含むことを特徴とするリチウムイオン二次電池。
【請求項７】
請求項１に記載されたリチウムイオン二次電池であって、
前記密着層はアルデヒド基を備えた化合物を含むことを特徴とするリチウムイオン二次電池。
【請求項８】
請求項１に記載されたリチウムイオン二次電池であって、
前記密着層はペプチド結合，エーテル結合，エステル結合の少なくともいずれかを備えた化合物を含むことを特徴とするリチウムイオン二次電池。
【請求項９】
請求項１に記載されたリチウムイオン二次電池であって、
前記密着層はリン脂質，コレステロール，糖脂質，サポニン，ペプチドの少なくともいずれかを備えた化合物を含むことを特徴とするリチウムイオン二次電池。
【発明の詳細な説明】
【技術分野】
【０００１】
本発明は、リチウムイオン二次電池に関する。
【背景技術】
【０００２】
リチウムイオン二次電池の電池が規定値を超えて充電された時（過充電時）には、正極からリチウムイオンが過剰に放出され、負極ではリチウムが析出して、正極および負極が不安定となり発熱反応が起こりやすくなる。このような電池の過充電時における発熱を抑え、安全性を向上させるために、電解液に過充電防止剤としてシクロヘキシルベンゼン（ＣＨＢ）を添加する方法が提案されている。
【０００３】
特開２００６−２６１０５９号公報（特許文献１）では、ＣＨＢの電解重合で過充電時の充電電流を抑制するため、ＣＨＢとセパレータと組合せて電池に適用する方法が出願されている。
【０００４】
特開２００５−２５９６８０号公報（特許文献２）では、ＣＨＢと組み合せるセパレータが高温保存時にＣＨＢの重合生成物によって目詰まりを起こすのを防ぐため、セパレータに無機充填剤を含有させる方法が出願されている。
【０００５】
特開２００９−２７７３９７号公報（特許文献３）では、ＣＨＢと組み合わせるセパレータの耐熱性を向上させるため、セパレータ上に多孔質の耐熱層を設ける方法が出願されている。
【先行技術文献】
【特許文献】
【０００６】
【特許文献１】特開２００６−２６１０５９号公報
【特許文献２】特開２００５−２５９６８０号公報
【特許文献３】特開２００９−２７７３９７号公報
【発明の概要】
【発明が解決しようとする課題】
【０００７】
ＣＨＢの電解重合により発熱は防止されるものの、重合生成物は粒子状であるため、充電電流を抑制する電池の内部抵抗増加の割合が小さい。
【０００８】
そこで、本発明は、電池の過充電時における内部抵抗の増加を図り、過充電時の安全性を向上させることを目的としている。
【課題を解決するための手段】
【０００９】
リチウムイオン二次電池の過充電時における温度上昇を抑制し、安全性を向上させるため、リチウムイオン二次電池に、過充電時に膜状の電解重合性化合物を生成する過充電防止剤を電解液に添加し、さらに、生成する膜状の重合性化合物を密着させる層を合わせて設置する。膜状の重合性化合物を密着させる層は、電池の正極とセパレータの間とすることが好ましい。その結果、電池が規定値を超えて充電（過充電）された場合の発熱による電池の温度上昇を抑えて、安全性を向上させることを目的としている。
【発明の効果】
【００１０】
上記構成によれば、過充電時の内部抵抗の増加を達成しうる電池を提供可能である。
【図面の簡単な説明】
【００１１】
【図１】リチウムイオン二次電池の構成図。
【図２】セパレータに塗布された密着層とセパレータの構成図。
【図３】シート状の密着層とセパレータの構成図。
【発明を実施するための形態】
【００１２】
本発明は、電池容器内に、正極と負極、および正極と負極の電気絶縁を保つためのセパレータと、非水電解液とを備えたリチウムイオン二次電池に適用可能である。図１は、リチウムイオン二次電池の例を示す図である。正極５と、負極２、および正極５と負極２を電気絶縁するためのセパレータ４を両極間に挟んだ状態で捲回して電池容器３内に入れた後、電解液を注液し封入されている。正極５は正極１と、負極２は負極６と各々電気的に接続されており、正極１と負極６は充放電器に繋がれている。リチウムイオン二次電池では、充電時には正極５から放出されたリチウムが負極２に移動し、放電時には負極２から正極５にリチウムが移動することで充放電が行われる。正極５には、リチウム金属酸化物、例えばコバルト系、もしくはマンガン系あるいはニッケル系の正極活物質を用いることができる。負極２には、炭素系、その他の負極活物質を用いることができる。セパレータとしては、ポリエチレンあるいはポリプロピレンの単層、もしくはポリエチレンとポリプロピレンを積層したものを使用できる。
【００１３】
図１に示すリチウムイオン二次電池を充放電器で充電すると、通常は充放電器の電圧制御回路により規定の電圧までしか充電されないが、電圧制御が不安定になると、規定値以上に充電が行われて正極５から過剰に放出されたリチウムが負極２の表面で析出する。このような電池の過充電が起こると正極５と負極２が化学的に不安定となり、発熱しやすくなり電池の安全性が低下する。このような電池の過充電時における温度上昇を抑えるため、従来は電解液に過充電防止剤としてシクロヘキシルベンゼン（ＣＨＢ）等を添加し、規定値以上の充電電圧になると電解重合により充電電流を抑制する方法が用いられてきた。
しかし、ＣＨＢ等の過充電防止剤の電解重合反応で生じる重合性生成物は粒子状であるため、正極５と負極２間の内部抵抗を増加させる効果が充分でなく、電解重合反応が終了した後は、再び充電電流が増加する可能性があった。
【００１４】
そこで、過充電時に電解重合で膜状化合物を生成する過充電防止剤を電解液に添加すると共に、生成した膜状の重合生成物（抵抗膜）を密着させる層をセパレータ上に設けた。
その結果、リチウムイオン二次電池の過充電時に、電池の内部抵抗を増加させる抵抗膜が密着層の表面に密着・固定されるため、充電電流を確実に抑制することができる。その結果、過充電時における電池の温度上昇を抑制し安全性を向上させる。
【００１５】
過充電防止剤の電解重合により生成した抵抗膜は、密着層と同程度の水に対する親和性を有することが好ましい。抵抗膜と密着層とのなじみが良くなり、両者の密着性が向上するため、より確実に充電電流を抑制できる。具体的には、電解重合により生成した抵抗膜は弱い親水性を示すので、抵抗膜とのなじみを良くするためには、同じ弱親水性か、疎水性および親水性の両方になじみやすい両親媒性であることが好ましい。
【００１６】
過充電防止剤は下記の式で表わされる重合性化合物の重合体よりなり、過充電時に芳香族官能基が反応して、重合体どうしが結びつき、膜状の化合物（抵抗膜）が電池内で生成される。これにより電池の内部抵抗が増加し、充電電流の抑制が継続的に行われることにより、電池の安全性を確保できる。
【００１７】
Ｚ1−Ａ              …化学式（１）
Ｚ1−Ｘ−Ａ          …化学式（２）
（Ｚ1：重合性官能基、Ｘ：炭素数１以上２０以下の炭化水素基またはオキシアルキレン基、Ａ：芳香族官能基）
【００１８】
従来、過充電防止剤として用いられているＣＨＢは、過充電状態では粒子状の化合物を生成する。生成した粒子状化合物は電池の内部抵抗を増加させることができないため、ＣＨＢが全て反応してしまうと過充電を抑制する効果が無くなる。一方、本発明の過充電防止剤は重合体であり、過充電状態になると重合体どうしが結びつき膜状の化合物を生成する。この膜状化合物は電池の内部抵抗を増加させる効果があるため、ＣＨＢが全て反応した後も過充電の抑制が可能となる。
【００１９】
過充電防止剤の電解重合により生成した抵抗膜を固定させるための密着層は、正極とセパレータの間に設置することが好ましい。密着層は、セパレータ上に塗布することにより形成するか、薄膜状、もしくはシート状で、セパレータと正極との間に配置し密着層とする。過充電時の電解重合反応は正極で起こるため、正極の近傍に密着層を設けることにより、生成した抵抗膜は、直ぐに密着層に密着・固定される。これにより、迅速に充電電流の抑制が可能である。
【００２０】
密着層には、両親媒性物質、もしくは弱親水性の物質を使用することが好ましい。密着層の一例としては、石鹸，ロウ，ポリペプチド（タンパク質）等が挙げられる。両親媒性物質を用いることにより、抵抗層が親水性，疎水性のどちらの場合でも密着層とのなじみが良く、充電電流の抑制効果が得られる。両親媒性物質には、リン脂質，コレステロール，糖脂質，サポニン，ペプチドを含有するものが挙げられる。
【００２１】
また密着層として弱親水性の物質を用いると、抵抗層をはじくことが無く、良好な密着性が得られる。官能基として、ペプチド結合，エーテル結合，エステル結合を有する物質アルデヒド基を有する物質であることが好ましい。
【００２２】
上記のような構成により、過充電時に電解重合により膜状の重合性化合物を生成し、抵抗膜を生じるとともに、抵抗膜を密着させる層を電池内部に設けることにより、抵抗膜を固定して内部抵抗を増加させる。その結果、確実な充電電流の抑制が可能であり、電池の過充電時の安全性を確保できる。
【実施例１】
【００２３】
本実施例では、図１に記載されたリチウムイオン二次電池と同様の電池を作成し、過充電試験を行った。正極５には、コバルトを含むリチウム金属酸化物を正極活物質として使用した。負極２には、黒鉛を負極活物質として用いた。セパレータにはポリエチレンとポリプロピレンを積層したものを用いた。電解液は、エチレンカーボネート（ＥＣ），ジメチルカーボネート（ＤＭＣ），エチルメチルカーボネート（ＥＭＣ）を１：１：１の割合で混合した溶媒に、ＬｉＰＦ6を１mol／Ｌの濃度で添加したものを用いた。
【００２４】
本実施例は、芳香族官能基としてＣ6Ｈ5、重合性官能基としてビニル基を有する化合物を用い、添加剤を作成した例である。電解液に添加する過充電防止剤の作成手順は次のとおりである。７５ｍmolのスチレン７.８１ｇと、２５ｍmolのジエチレングリコールモノメチルエーテルメタクリレート４.７１ｇを混合し、その後、重合開始剤として全モノマーに対して１ｗｔ％のアゾビスイソブチロニトリル（ＡＩＢＮ）を加えてＡＩＢＮが溶解するまで撹拌した。その後、６０℃のオイルバスで３時間反応させた。次に反応溶液にメタノールを２００ｍＬ加えて白色の沈殿物を得た。その後、溶液をろ過し重合体を得た。
この重合体を電解液に２ｗｔ％の割合で添加し過充電防止剤とした。個々の重合体には芳香族官能基が含まれており、過充電時に芳香族官能基どうしが反応（結合）することにより、重合体どうしが結びつき膜状の化合物が形成される。
【００２５】
一方、膜状化合物を密着させる層（密着層）として、セパレータ４表面の正極５側にポリペプチド（タンパク質）を塗布した。塗布層の厚さは１０μｍとした。図２に密着層とセパレータの構成を示す。ポリペプチドは１〜５μｍ程度の粒子状のものを用い、かつ密着層の気孔率がセパレータの気孔率より小さくならないように調整した。セパレータの気孔率４０〜５０％、密着層の気孔率５０〜７０％であった。このような構成とすることで、通常の充放電電圧範囲における電池の内部抵抗の増加を抑えることが可能である。
【００２６】
実施例１で作成した電池セルの過充電試験前の直流抵抗値は１０Ωであった。電池の過充電試験は、以下の手法で行った。あらかじめ４.２Ｖまで充電した後、充放電器の充電上限電圧を２０Ｖに設定し、充電レート１Ｃ（電池容量分を１ｈｒで充電する電流量）でさらに充電を行った。その結果、今回用いた過充電防止剤の反応電圧５.１Ｖ付近で過電圧の急激な上昇が見られた。この過電圧上昇により直流抵抗の値は過電圧上昇前の３倍を超える３２Ω以上（３２〜４０Ω）となった。
【００２７】
なお、比較のため、密着層を設けない電池セルを作成し、同様に過充電試験を行ったところ、試験後の直流抵抗値は３１Ωであった。従って、密着層の存在により直流抵抗は増加することが明らかである。
【実施例２】
【００２８】
実施例２では、電解液に添加する過充電防止剤の割合を５ｗｔ％にして、過充電試験を実施した。電池の構成および過充電防止剤の添加割合以外の条件は実施例１と同様とした。過充電防止剤の反応電圧５.１Ｖにおける過電圧上昇により直流抵抗は、上昇前の４倍を超える４２Ω以上となった。
【実施例３】
【００２９】
実施例３では、過充電防止剤を変更した。７５ｍmolのスチレン７.８１ｇと、２５ｍmolのアクリロニトリル１.３３ｇを混合した後、ＡＩＢＮを全モノマー量に対して１ｗｔ％添加した。その後、実施例１の場合と同様の手順で過充電防止剤を作成した。
【００３０】
作成した過充電防止剤を２ｗｔ％添加した電解液を用いて電池を作成した。また、密着層の材料にはコレステロールを用い、実施例１と同様に正極側のセパレータ表面に塗布した。
【００３１】
実施例１の場合と同様に過充電試験を行ったところ、過充電防止剤の反応電圧である５.０Ｖで過電圧の急激な上昇が見られ、直流抵抗は過電圧上昇前の１.５倍を超える３５Ω以上となった。
【実施例４】
【００３２】
実施例４では、セパレータ上に密着層を塗布せず、別のシート状部材を密着層としてセパレータ、正極の間に配置した例について説明する。
【００３３】
コレステロールよりなるシートを密着層とし、図３に示すように正極とセパレータの間に配置した。密着層はセパレータの気孔率以上の気孔率となるように、電子線で１０μｍ程度の孔を複数開けた。膜の厚さは１０μｍとした。そのほかの構成は実施例３と同様とし、実施例４の電池を作成した。
【００３４】
実施例１の場合と同様に過充電試験を行った。その結果、過充電時の直流抵抗が３５Ω以上となった。
【００３５】
（結果）
上記の実施例１〜４の過充電試験の結果から、過充電時に電解重合によって膜状の化合物を生成する過充電防止剤と、膜状化合物を密着させる層を合わせて用いることにより、過充電時に生成した膜状化合物により電池の内部抵抗を増加させることが可能であった。
【００３６】
以上述べた実施例１〜４の結果から、過充電時に膜状化合物を生成する過充電防止剤を電解液に添加し、合わせて膜状化合物を密着させる層を電池内に設置することにより、電池の内部抵抗を増加させ充電電流を抑制して、電池の安全性を向上させることができることを確認した。
【符号の説明】
【００３７】
１，５  正極
２，６  負極
３  電池容器
４  セパレータ
７  密着層
【図１】
0005433529.tif 000002
【図２】
0005433529.tif 000003
【図３】
0005433529.tif 000004